2
СПОСОБ ПОЛУЧЕНИЯ СОЛЕВОЙ КОМПОЗИЦИИ НА ОСНОВЕ LiF-BeF
2
METHOD FOR PRODUCING SALT COMPOSITION BASED ON LiF-BeF

2
Изобретение относится к атомной энергетике и может быть использовано для получения солевых композиций на основе LiF-BeF, которые могут быть применены в качестве рабочих жидкостей при эксплуатации жидкосолевых реакторов (ЖСР).
2
2
Известен способ получения солевой композиции на основе LiF-BeF, в котором переплавляют смесь плавленого фторида бериллия с фторидом лития (В.Е. Матясова, М.Л. Коцарь, С.Л. Кочубеева, В.И. Никонов Получение бериллиевых материалов для ядерной и термоядерной энергетики из бериллийсодержащих отходов /(ВАНТ. 2013. №2(84) с. 110-117)). Фторид бериллия, необходимый для получения данной солевой композиции, получают известным способом из раствора фторида бериллия в плавиковой кислоте, при этом способ получения солевой композиции заключается в ведении в подготовленный раствор добавки фторида аммония в количестве, обеспечивающем получение молярного отношения. F/Be = 2,06-2,18 с последующим выпариванием раствора под вакуумом при температуре 360-380°С в течение 1,5 ч. Образованный на стадии выпаривания порошок выдерживают при температуре до 900°С в течение 5-7 минут В результате получают плавленый фторид бериллия требуемого качества, который смешивают с фторидом лития и переплавляют для получения соли FLiBe (LiF-BeF).
Таким образом, процесс получения фторида бериллия является многостадийным, значительное количество стадий которого требует сложного аппаратурного оформления, больших затрат энергии. Кроме того, процесс получения фторида бериллия из его раствора в плавиковой кислоте не соответствует требованиям экологической безопасности. В первую очередь это относится к стадии выпаривания и функционирования систем конденсации воды с аэрозолями плавиковой кислоты.
2
Задачей изобретения является разработка экологически чистого, относительно недорогого способа получения солевой композиции FLiBe (LiF-BeF).
Для этого предложен способ, как и прототип, включающий плавление смеси солей, содержащей фторид лития. Новый способ отличается тем, что используют смесь, содержащую фторид лития и фторид свинца, взятые в количестве, соответствующем эвтектическому составу получаемой композиции, смесь плавят при температуре 550-900°С, выдерживают не менее 30 минут, в полученный расплав добавляют металлический бериллий в количестве, большем количества свинца, содержащегося во фториде свинца, и выдерживают в расплаве до содержания остаточного свинца в соли не более 0,001 мас. %.
Способ отличается также тем, что в расплав, полученный заявленным способом, добавляют фторид лития в количестве, необходимом для получения солевой композиции заданного состава, выдерживают до получения солевой композиции заданного состава, после чего расплав охлаждают до комнатной температуры и отделяют свинец.
2
При введении в расплав LiF-PbF металлического бериллия в количестве, большем количества свинца, содержащегося во фториде свинца, металлический бериллий переходит в расплав по реакции:
2
2
2
После завершения процесса металлический свинец скапливается на дне контейнера с расплавом. Над металлическим свинцом находится солевая фаза 38 мол. % LiF - 62 мол. % BeF. Нижний температурный предел расплавления смеси солей лимитирован температурой плавления смеси LiF-BeF, верхний обусловлен началом интенсивного испарения сред. Процесс протекает в одну стадию, при температурном режиме, предоставляющем техническую возможность его реализации с использованием одного плавильного аппарата (бокса с инертной атмосферой). Источником металлического бериллия для заявленного способа могут служить его отходы при механической обработке деталей из бериллия и его сплавов, а также детали вышедших из эксплуатации аппаратов и устройств, что повышает экономическую и экологическую привлекательность способа, притом, что переработка бериллиевых металлических отходов является важным направлением рециклирования бериллия. Таким образом, предложенный способ получения солевой композиции на основе LiF-BeF малостадиен, не требует отдельного процесса получения фторида бериллия, более того, допускает использование отходов металлического бериллия, является простым и безопасным.
2
Новый технический результат, достигаемый заявленным способом, заключается в сокращении стадий процесса получения солевой композиции на основе LiF-BeF, исключении неэкологичного получения фторида бериллия, расширении сырьевой базы за счет использования отходов бериллия.
Кроме того, на основе расплава, полученного заявленным способом, можно получать солевые композиции различного состава. Для этого в него добавляют фторид лития в количестве, необходимом для получения солевой композиции заданного состава, выдерживают до получения солевой композиции заданного состава, после чего расплав охлаждают до комнатной температуры и отделяют свинец.
Количество фторида лития, необходимого для получения солевой композиции заданного состава, рассчитывают известным образом, описанным, например, в источнике (Растворы. Способы приготовления растворов: учебное пособие /Л.Д. Агеева, С.А. Безрукова-Северск: Изд-во СТИ НИЯУ МИФИ, 2017. - 45 с).
2
Изобретение иллюстрируется следующими примерами приготовления солевых композиций на основе LiF-BeF.
Пример 1
2
2
2
2
Навеску из смеси индивидуальных солей LiF и PbF массой 150 г, количественно соответствующую эвтектическому составу расплава (38 мол. % LiF - 62 мол. % PbF), размещали в стеклоуглеродном контейнере внутри печи. Над контейнером с солью создавали атмосферу аргона, нагревали до 550°С и выдерживали при этой температуре в течение 30 минут. В полученный расплав добавляли металлический бериллий в количестве 7 г, рассчитанную известным образом [2], что больше количества свинца во фториде свинца вышеуказанной навески LiF-PbF. По истечении 80 минут остатки бериллия удаляли. В течение этого времени происходила замена РЬ на Be в катионной подрешетке расплава, свинец скапливался на дне контейнера. Методами рентгенофазового анализа и атомно-эмиссионной спектроскопии с индуктивно связанной плазмой подтверждено, что получена солевая композиция 38 мол. % LiF - 62 мол. % BeF (содержание свинца в соли 0,000465 мас. %), которую можно применять в качестве теплоносителя первого контура реактора ЖСР.
Пример 2
2
2
Навеску из смеси индивидуальных солей LiF и PbF, как в примере 1, размещали в стеклоуглеродном контейнере внутри печи. Над контейнером с солью создавали инертную атмосферу аргона, нагревали до 800°С и выдерживали при этой температуре в течение 30 минут. В полученный расплав добавляли металлический бериллий в количестве 10 г, что больше количества свинца во фториде свинца вышеуказанной навески LiF-PbF. По истечении 100 минут остатки бериллия удаляли из расплава. В течение этого времени происходила замена РЬ на Be в катионной подрешетке расплава, свинец скапливался на дне контейнера.
2
Методами рентгенофазового анализа и атомно-эмиссионной спектроскопии с индуктивно связанной плазмой подтверждено, что получена солевая композиция 38 мол. % LiF - 62 мол. % BeF (содержание свинца в соли 0,000465 мас. %), которую можно применять в качестве теплоносителя первого контура реактора ЖСР.
Пример 3
2
2
Навеску из смеси индивидуальных солей LiF и PbF, как в примере 1, размещали в стеклоуглеродном контейнере внутри печи. Над контейнером с солью создавали инертную атмосферу аргона, нагревали до 900°С и выдерживали при этой температуре в течение 30 минут. В полученный расплав добавляли металлический бериллий в количестве 14 г, что количества свинца во фториде свинца навески вышеуказанной LiF-PbF. По истечении 100 минут остатки бериллия удаляли из расплава. В течение этого времени происходила замена РЬ на Be в катионной подрешетке расплава, свинец скапливался на дне контейнера.
2
Методами рентгенофазового анализа и атомно-эмиссионной спектроскопии с индуктивно связанной плазмой подтверждено, что получена солевая композиция 38 мол. % LiF - 62 мол. % BeF (содержание свинца в соли 0,000465 мас. %), которую можно применять в качестве теплоносителя первого контура реактора ЖСР.
Пример 4
2
2
Для получения солевой композиции 73 мол. % LiF - 27 мол. % BeF в расплав, полученный по примеру 1 добавляли LiF, чем доводили концентрацию фторида лития до 73 мол. %, выдерживали в течение 1 часа, охлаждали до комнатной температуры и отделяли свинец. Методами рентгенофазового анализа и атомно-эмиссионной спектроскопии с индуктивно связанной плазмой подтверждено, что получена солевая композиция 73 мол. LiF - 27 мол. % BeF (содержание свинца в соли 0,000465 мас. %), которую можно применять в качестве в качестве топливной соли первого контура реактора ЖСР.
Пример 5
2
2
Для получения солевой композиции 66,6 мол. % LiF - 33,4 мол. % BeF в расплав, полученный по примеру 1, добавляли LiF, чем доводили концентрацию фторида лития до 66,6 мол. %, выдерживали в течение 1 часа, охлаждали до комнатной температуры и отделяли свинец. Методами рентгенофазового анализа и атомно-эмиссионной спектроскопии с индуктивно связанной плазмой подтверждено, что получена солевая композиция 66,6 мол. % LiF - 33,4 мол. % BeF (содержание свинца в соли 0,000365 мас. %), которую можно применять в качестве теплоносителя первого контура ЖСР.
2
Таким образом, заявлен экологически чистый, относительно недорогой способ получения солевой композиции FLiBe (LiF-BeF), которую можно применять в качестве рабочих жидкостей при эксплуатации жидко-солевых реакторов. Содержание свинца в полученной солевой композиции, приведенное в примерах 1-5, подтверждает достижение полного перехода металлического бериллия в расплав смеси фторида лития и фторида свинца.